ТЕПЛОСТОЙКАЯ МИКРОПОРИСТАЯ ПЛЕНКА НА ОСНОВЕ СИНТЕТИЧЕСКОЙ СМОЛЫ, СПОСОБ ЕЕ ПОЛУЧЕНИЯ, СЕПАРАТОР ДЛЯ АККУМУЛЯТОРНОЙ БАТАРЕИ С НЕВОДНЫМ ЭЛЕКТРОЛИТОМ И АККУМУЛЯТОРНАЯ БАТАРЕЯ С НЕВОДНЫМ ЭЛЕКТРОЛИТОМ

1. Способ получения теплостойкой микропористой пленки на основе синтетической смолы, включающий:
нанесение радикально полимеризуемого мономера, включающего трехфункциональный или более высокофункциональный акриловый мономер, на поверхность микропористой пленки на основе синтетической смолы, тем самым обусловливая присоединение от 5 до 80 мас. ч. радикально полимеризуемого мономера к 100 мас. ч. микропористой пленки на основе синтетической смолы; и
последующее облучение микропористой пленки на основе синтетической смолы ионизирующим излучением при поглощенной дозе от 10 до 150 кГр.
2. Способ получения теплостойкой микропористой пленки на основе синтетической смолы по п. 1, в котором трехфункциональный или более высокофункциональный акриловый мономер является по меньшей мере одним мономером, выбранным из группы, состоящей из триметилолпропантри(мет)акрилата, пентаэритритолтри(мет)акрилата, пентаэритритолтетра(мет)акрилата, дипентаэритритолгекса(мет)акрилата и дитриметилолпропантетра(мет)акрилата.
3. Способ получения теплостойкой микропористой пленки на основе синтетической смолы по п. 1 или 2, в котором радикально полимеризуемый мономер диспергируют или растворяют в растворителе для получения раствора покровного слоя, и раствор покровного слоя наносят на поверхность микропористой пленки на основе синтетической смолы.
4. Способ получения теплостойкой микропористой пленки на основе синтетической смолы по п. 3, в котором микропористую пленку на основе синтетической смолы, на которую был нанесен раствор покровного слоя, нагревают для удаления растворителя перед облучением микропористой пленки, на основе синтетической смолы ионизирующим излучением.
5. Теплостойкая микропористая пленка на основе синтетической смолы, содержащая:
100 мас. ч. микропористой пленки на основе синтетической смолы, содержащей синтетическую смолу; и
от 5 до 80 мас. ч. покровного слоя, сформированного на по меньшей мере части поверхности микропористой пленки на основе синтетической смолы, причем покровный слой является полимером радикально полимеризуемого мономера, включающего трехфункциональный или более высокофункциональный акриловый мономер.
6. Теплостойкая микропористая пленка на основе синтетической смолы по п. 5, в которой синтетическая смола является смолой на основе пропилена.
7. Теплостойкая микропористая пленка на основе синтетической смолы по п. 5 или 6, в которой трехфункциональный или более высокофункциональный акриловый мономер является по меньшей мере одним мономером, выбранным из группы, состоящей из триметилолпропантри(мет)акрилата, пентаэритритолтри(мет)акрилата, пентаэритритолтетра(мет)акрилата, дипентаэритритолгекса(мет)акрилата и дитриметилолпропантетра(мет)акрилата.
8. Теплостойкая микропористая пленка на основе синтетической смолы по п. 5 или 6, где теплостойкая микропористая пленка на основе синтетической смолы имеет содержание гель-фракции 5% или более.
9. Теплостойкая микропористая пленка на основе синтетической смолы по п. 5 или 6, где теплостойкая микропористая пленка на основе синтетической смолы имеет воздухопроницаемость от 50 до 600 с/100 мл.
10. Теплостойкая микропористая пленка на основе синтетической смолы по п. 5 или 6, где теплостойкая микропористая пленка на основе синтетической смолы имеет максимальную степень термической усадки 25% или менее при нагреве теплостойкой микропористой пленки на основе синтетической смолы от 25°C до 180°C при скорости повышения температуры 5°C/мин.
11. Сепаратор для аккумуляторной батареи с неводным электролитом, содержащий теплостойкую микропористую пленку на основе синтетической смолы по любому из пп. 5-10.
12. Аккумуляторная батарея с неводным электролитом, содержащая сепаратор для аккумуляторной батареи с неводным электролитом по п. 11.